(57)【要約】【課題】ワックス分を含有し、重量平均分子量が９００以上である石油留出油を原料油として用いた場合でも、フィルター濾過性に優れ、脱ろう油の生産性を向上し得る、脱ろう油の製造方法を提供する。【解決手段】下記工程（１）〜（３）を有する、脱ろう油の製造方法。・工程（１）：ワックス分を含有し、ゲルパーミエーションクロマトグラフィー（ＧＰＣ）法で測定した重量平均分子量（Ｍｗ）が９００以上である石油留出油に、芳香族モノマーに由来する構成単位（ａ１）を有するポリマー（Ａ）を添加し、処理液を調製する工程。・工程（２）：前記処理液を冷却し、ワックス分を析出させる工程。・工程（３）：工程（２）の後、前記処理液に対して濾過処理を施し、析出したワックス分を分離し、脱ろう油を得る工程。【選択図】なし【特許請求の範囲】
【請求項１】
下記工程（１）〜（３）を有する、脱ろう油の製造方法。
・工程（１）：ワックス分を含有し、ゲルパーミエーションクロマトグラフィー（ＧＰＣ）法で測定した重量平均分子量（Ｍｗ）が９００以上である石油留出油に、芳香族モノマーに由来する構成単位（ａ１）を有するポリマー（Ａ）を添加し、処理液を調製する工程。
・工程（２）：前記処理液を冷却し、ワックス分を析出させる工程。
・工程（３）：工程（２）の後、前記処理液に対して濾過処理を施し、析出したワックス分を分離し、脱ろう油を得る工程。
【請求項２】
前記石油留出油の１００℃における動粘度が、２０．０〜６０．０ｍｍ２／ｓである、請求項１に記載の脱ろう油の製造方法。
【請求項３】
前記石油留出油の引火点が３００℃以上である、請求項１又は２に記載の脱ろう油の製造方法。
【請求項４】
前記石油留出油の１３Ｃ−ＮＭＲスペクトルにおける化学シフト１０〜５０ｐｐｍでの全炭素原子に対する３級炭素原子の割合が１．５〜２．５％である、請求項１〜３のいずれか一項に記載の脱ろう油の製造方法。
【請求項５】
工程（１）において、前記石油留出油に、さらに有機溶剤を配合する、請求項１〜４のいずれか一項に記載の脱ろう油の製造方法。
【請求項６】
工程（１）における、ポリマー（Ａ）の樹脂分換算での配合量が、前記石油留出油の全量１００体積％に対して、５０〜２０００体積ｐｐｍである、請求項１〜５のいずれか一項に記載の脱ろう油の製造方法。
【請求項７】
工程（３）における前記濾過処理の濾過速度が０．０６０ｃｍ３／（ｃｍ２・ｓ）以上である、請求項１〜６のいずれか一項に記載の脱ろう油の製造方法。
【請求項８】
工程（３）で得られた前記脱ろう油の流動点が−５℃以下である、請求項１〜７のいずれか一項に記載の脱ろう油の製造方法。
【発明の詳細な説明】
【技術分野】
【０００１】
本発明は、脱ろう油の製造方法に関する。
【背景技術】
【０００２】
一般的に潤滑油組成物に用いられる潤滑油基油は、原油に対して蒸留処理を行った後、各種精製処理を施して、所望の物性を有するように製造されている。
潤滑油基油の製造方法の多くの場合、蒸留処理を行った未精製の留出油は、多量のパラフィンワックス（以下、単に「ワックス分」ともいう）を含むため、流動点が高い。
流動点の低い潤滑油基油とするため、留出油からワックス分を除去するための脱ろう処理が行われる。
【０００３】
通常、脱ろう処理は、溶剤脱ろう装置を用いて、ワックス分を含む留出油である脱ろう原料に、メチルエチルケトン等の溶剤を加えて混合して混合油とした後、当該混合油を所望の流動点を下回る温度まで冷却して、ワックス分を析出させて行われる。そして、ワックス分を析出した混合油は、フィルターを通し、ワックス分と脱ろう油とに濾過分離する。
【０００４】
近年、潤滑油基油の需要増加に伴い、脱ろう処理での処理量の増加が求められている。
しかしながら、脱ろう原料の供給量を増加しても、フィルターでの濾過速度が遅いため処理量を十分に上げられないという問題が存在する。
脱ろう処理におけるフィルター濾過性を向上させるために、各種ポリマーが脱ろう助剤として添加される場合がある。
例えば、特許文献１には、脱ろう助剤として、少なくとも４つの共重合体を有する混合物を用いた、鉱物組成物からパラフィン（ワックス分）の割合を低下させる方法が開示されている。
特許文献１では、より具体的に、炭素数１８〜２２（平均２０）のアルキル基を有するアルキルアクリレートと、炭素数１６〜１８（平均１７．３）のアルキル基を有するアルキルメタクリレートとの混合モノマーを重合して得られる４種以上の共重合体を用いて、鉱油組成物を脱ろうした際の濾過容量を測定し、フィルター濾過性についての検討されている。
【先行技術文献】
【特許文献】
【０００５】
【特許文献１】特表２０１４−５０９３３８号公報
【発明の概要】
【発明が解決しようとする課題】
【０００６】
ところで、脱ろう原料として、原油を減圧蒸留した際の蒸留塔の塔底に堆積した残渣油を用いて、脱ろう油を製造する場合がある。
しかしながら、このような残渣油は、分子量が９００以上の成分が多量に含まれており、通常の留出油に比べて、脱ろう処理を行う際のフィルター濾過性の著しい悪化が問題となる。
なお、本発明者らの検討によれば、特許文献１に記載の方法に基づき、脱ろう助剤として、４種以上の共重合体の混合物を用いて、上述の残渣油を脱ろう処理した場合、濾過速度が十分に向上せず、フィルター濾過性の改善には至らないことがわかった。
【０００７】
本発明は、ワックス分を含有し、重量平均分子量が９００以上である石油留出油を原料油として用いた場合でも、フィルター濾過性に優れ、脱ろう油の生産性を向上し得る、脱ろう油の製造方法を提供することを目的とする。
【課題を解決するための手段】
【０００８】
本発明者は、ワックス分を含有し、重量平均分子量が９００以上である石油留出油を原料油として用いた脱ろう油の製造方法において、脱ろう助剤として、芳香族モノマーに由来する構成単位を有するポリマーを用いることで、上記課題を解決し得ることを見出し、本発明を完成させた。
【０００９】
すなわち本発明は、下記［１］を提供する。
［１］下記工程（１）〜（３）を有する、脱ろう油の製造方法。
・工程（１）：ワックス分を含有し、ゲルパーミエーションクロマトグラフィー（ＧＰＣ）法で測定した重量平均分子量（Ｍｗ）が９００以上である石油留出油に、芳香族モノマーに由来する構成単位（ａ１）を有するポリマー（Ａ）を添加し、処理液を調製する工程。
・工程（２）：前記処理液を冷却し、ワックス分を析出させる工程。
・工程（３）：工程（２）の後、前記処理液に対して濾過処理を施し、析出したワックス分を分離し、脱ろう油を得る工程。
【発明の効果】
【００１０】
本発明の脱ろう油の製造方法は、ワックス分を含有し、重量平均分子量が９００以上である石油留出油を原料油として用いた場合でも、フィルター濾過性に優れ、脱ろう油の生産性を向上し得る。
【発明を実施するための形態】
【００１１】
〔脱ろう油の製造方法〕
本発明の脱ろう油の製造方法は、下記工程（１）〜（３）を有する。
・工程（１）：ワックス分を含有し、ゲルパーミエーションクロマトグラフィー（ＧＰＣ）法で測定した重量平均分子量（Ｍｗ）が９００以上である石油留出油に、芳香族モノマーに由来する構成単位（ａ１）を有するポリマー（Ａ）を添加し、処理液を調製する工程。
・工程（２）：前記処理液を冷却し、ワックス分を析出させる工程。
・工程（３）：工程（２）の後、前記処理液に対して濾過処理を施し、析出したワックス分を分離し、脱ろう油を得る工程。
【００１２】
本発明の脱ろう油の製造方法では、原料油として、ワックス分を含有し、ゲルパーミエーションクロマトグラフィー（ＧＰＣ）法で測定した重量平均分子量（Ｍｗ）が９００以上である石油留出油（以下、単に「石油留出油」ともいう）を使用する。
一般的に、上記のような高分子量の石油留出油の脱ろう処理において、冷却して析出したワックス分と脱ろう油とを分離するためにフィルターを通す際に、濾過量が低下し、フィルター濾過性が悪化するという問題を有する。
このような問題に対して、本発明の脱ろう油の製造方法では、上記石油留出油に、脱ろう助剤として、芳香族モノマーに由来する構成単位（ａ１）を有するポリマー（Ａ）を添加した処理液を調製している。
処理液中にポリマー（Ａ）を添加することで、当該処理液を冷却した際に析出するワックス分の形状及び大きさが調整され、液体成分を透過しやすいフィルターケーキを形成しやすくなるものと推測される。その結果、フィルター濾過性に優れ、脱ろう油の生産性を向上し得ると考えられる。
【００１３】
始めに、本発明の脱ろう油の製造方法において、脱ろう原料となる「石油留出油」、及び、脱ろう助剤となる「ポリマー（Ａ）」について説明する。
【００１４】
＜石油留出油＞
本発明で用いる石油留出油は、例えば、パラフィン系原油、中間基系原油、ナフテン系原油等の原油を常圧蒸留もしくは減圧蒸留して得られる蒸留塔の塔底に蓄積する残渣油等が挙げられる。
当該残渣油は、重量平均分子量が高く、脱ろう処理や各種精製処理を施して得られるブライトストックの原料となるものである。
【００１５】
本発明の一態様で用いる石油留出油の重量平均分子量としては、９００以上であるが、好ましくは１０００以上、より好ましくは１１００以上、更に好ましくは１２００以上、より更に好ましくは１３００以上であり、また、通常３０００以下である。
なお、本明細書において、石油留出油の重量平均分子量は、ゲルパーミエーションクロマトグラフィー（ＧＰＣ）法で測定される標準ポリスチレン換算の値であり、具体的には実施例に記載の方法に基づいて測定した値である。
【００１６】
本発明の一態様で用いる石油留出油の１００℃における動粘度としては、好ましくは２０．０〜６０．０ｍｍ２／ｓ、より好ましくは２３．０〜５５．０ｍｍ２／ｓ、更に好ましくは２５．０〜５０．０ｍｍ２／ｓである。
なお、本明細書において、動粘度は、ＪＩＳ  Ｋ２２８３：２０００に準拠して測定及び算出された値を意味する。
【００１７】
本発明の一態様で用いる石油留出油の引火点としては、好ましくは３００℃以上、より好ましくは３１０℃以上、更に好ましくは３２０℃以上であり、また、通常３５０℃以下である。
なお、本明細書において、引火点は、ＪＩＳ  Ｋ２２６５−４に準拠し、クリーブランド開放法（ＣＯＣ法）により測定された値を意味する。
【００１８】
本発明の一態様で用いる石油留出油の１３Ｃ−ＮＭＲスペクトルにおける化学シフト１０〜５０ｐｐｍでの全炭素原子に対する３級炭素原子の割合は、通常１．５〜２．５％である。
なお、本明細書において、３級炭素原子の割合は、実施例に記載の方法に基づき、測定された値を意味する。
当該３級炭素原子の割合は、石油留出油中に含まれる分岐鎖パラフィンの含有量を間接的に示すものであり、その残りは、直鎖パラフィンの含有量を示しているといえる。
つまり、本発明で用いる石油留出油は、上述のとおり、高分子量の成分を多量に含むものであるが、分岐鎖パラフィンの含有割合は少なく、直鎖パラフィンの含有割合が多い傾向にある。
一般的に、直鎖パラフィンは、常温で固化し易く、脱ろう処理において析出されるワックス分のほとんどが直鎖パラフィンである。
また、直鎖パラフィンは、ある一つの方向に成長し易いことから板状結晶を形成し易い。この板状結晶間には、油分を多く含みやすいことが知られており、脱ろう処理の際にフィルター濾過性をより悪化させる要因となる。
しかしながら、本発明の脱ろう油の製造方法によれば、このような直鎖パラフィンを比較的多く含む石油留出油を用いた場合においても、フィルター濾過性を改善し、脱ろう油の生産性を向上し得る。
【００１９】
また、本発明の一態様で用いる石油留出油の流動点としては、通常４０〜５０℃である。
なお、本明細書において、流動点は、ＪＩＳ  Ｋ２２６９：１９８７に準拠して測定された値を意味する。
【００２０】
＜ポリマー（Ａ）＞
本発明で用いるポリマー（Ａ）は、芳香族モノマーに由来する構成単位（ａ１）を有する重合体であるが、構成単位（ａ１）と共に、アルキル（メタ）アクリレートに由来する構成単位（ａ２）を有する共重合体であってもよく、構成単位（ａ１）及び（ａ２）以外の他の構成単位（ａ３）を有する共重合体であってもよい。
【００２１】
ポリマー（Ａ）の重量平均分子量としては、好ましくは５〜１２０万、より好ましくは１０万〜１００万、更に好ましくは２０万〜８０万、より更に好ましくは２０万〜５０万である。
【００２２】
（構成単位（ａ１））
構成単位（ａ１）を構成する芳香族モノマーとしては、重合性基を有する芳香族化合物であればよく、例えば、スチレン、メチルスチレン及びエチルスチレン等のアルキル置換スチレン、並びに、ブロモスチレン等のハロゲン置換スチレン等のスチレン系モノマー；ベンジル（メタ）アクリレート、フェノキシエチル（メタ）アクリレート等の芳香族基含有（メタ）アクリレート；ジビニルベンゼン、トリビニルベンゼン、ジビニルトルエン、ジビニルナフタレン、ジビニルキシレン、ジビニルビフェニル、ビス（ビニルフェニル）メタン、ビス（ビニルフェニル）エタン、ビス（ビニルフェニル）プロパン、ビス（ビニルフェニル）ブタン等の芳香族基含有ビニル化合物；等が挙げられる。
これらの芳香族モノマーは、単独で用いてもよく、２種以上を併用してもよい。
これらの中でも、当該芳香族モノマーとしては、スチレン系モノマーが好ましく、スチレンがより好ましい。
【００２３】
本発明の一態様で用いるポリマー（Ａ）において、構成単位（ａ１）の含有量は、ポリマー（Ａ）の構成単位の全量（１００質量％）基準で、好ましくは１２質量％以上、より好ましくは１５質量％以上、更に好ましくは２０質量％以上であり、また、通常１００質量％以下、好ましくは８０質量％以下、より好ましくは６０質量％以下、更に好ましくは４０質量％以下である。
【００２４】
（構成単位（ａ２））
構成単位（ａ２）を構成するアルキル（メタ）アクリレートとしては、例えば、メチル（メタ）アクリレート、エチル（メタ）アクリレート、プロピル（メタ）アクリレート、イソプロピル（メタ）アクリレート、ブチル（メタ）アクリレート、ペンチル（メタ）アクリレート、ヘキシル（メタ）アクリレート、２−エチルヘキシル（メタ）アクリレート、オクチル（メタ）アクリレート、ノニル（メタ）アクリレート、デシル（メタ）アクリレート、ラウリル（メタ）アクリレート、ミリスチル（メタ）アクリレート、パルミチル（メタ）アクリレート、ステアリル（メタ）アクリレート、エイコシル（メタ）アクリレート、ベヘニル（メタ）アクリレート等が挙げられる。
これらのアルキル（メタ）アクリレートは、単独で用いてもよく、２種以上を併用してもよい。
【００２５】
構成単位（ａ２）を構成するアルキル（メタ）アクリレートが有するアルキル基の炭素数としては、好ましくは１〜４０、より好ましくは１〜３０、更に好ましくは１〜２０である。
なお、当該アルキル基は、直鎖アルキル基であってもよく、分岐鎖アルキル基であってもよい。
【００２６】
本発明の一態様で用いるポリマー（Ａ）において、構成単位（ａ２）の含有量は、ポリマー（Ａ）の構成単位の全量（１００質量％）基準で、好ましくは１５質量％以上、より好ましくは２０質量％以上、更に好ましくは４０質量％以上、より更に好ましくは６０質量％以上であり、また、好ましくは８８質量％以下、より好ましくは８５質量％以下、更に好ましくは８０質量％以下である。
【００２７】
（構成単位（ａ３））
構成単位（ａ３）を構成するモノマーとしては、例えば、水酸基含有モノマー、カルボキシ基含有モノマー、エポキシ基含有モノマー等が挙げられる。
水酸基含有モノマーとしては、例えば、２−ヒドロキシエチル（メタ）アクリレート、２−ヒドロキシプロピル（メタ）アクリレート、４−ヒドロキシブチル（メタ）アクリレート等のヒドロキシアルキル（メタ）アクリレート類；ビニルアルコール、アリルアルコール等の不飽和アルコール類が挙げられる。
カルボキシ基含有モノマーとしては、アクリル酸、メタクリル酸、クロトン酸等のエチレン性不飽和モノカルボン酸；フマル酸、イタコン酸、マレイン酸、シトラコン酸等のエチレン性不飽和ジカルボン酸及びその無水物、２−カルボキシエチルメタクリレート等が挙げられる。
エポキシ基を有するモノマーとしては、グリシジル（メタ）アクリレート、メチルグリシジル（メタ）アクリレート、アリルグリシジルエーテル等が挙げられる。
【００２８】
本発明の一態様で用いるポリマー（Ａ）において、構成単位（ａ３）の含有量は、ポリマー（Ａ）の構成単位の全量（１００質量％）基準で、好ましくは０〜２０質量％、より好ましくは１〜１５質量％、更に好ましくは２〜１０質量％である。
【００２９】
以下、本発明の脱ろう油の製造方法の各工程について説明する。
【００３０】
＜工程（１）＞
工程（１）は、上述の石油留出油にポリマー（Ａ）を添加し、処理液を調製する工程である。
原料油となる石油留出油、及び、ポリマー（Ａ）の詳細は、上述のとおりである。
工程（１）における、前記石油留出油の全量１００体積％に対する、ポリマー（Ａ）の樹脂分換算での配合量としては、フィルター濾過性をより向上させ、脱ろう油の生産性を高める観点から、好ましくは５０体積ｐｐｍ以上、より好ましくは２００体積ｐｐｍ以上、更に好ましくは３００体積ｐｐｍ以上、より更に好ましくは５００体積ｐｐｍ以上、特に好ましくは６５０体積ｐｐｍ以上であり、また、好ましくは２０００体積ｐｐｍ以下、より好ましくは１５００体積ｐｐｍ以下、更に好ましくは１０００体積ｐｐｍ以下、より更に好ましくは９００体積ｐｐｍ以下である。
【００３１】
なお、工程（１）において、石油留出油に、さらに有機溶剤を配合し、処理液を調製することが好ましい。
当該有機溶剤としては、例えば、アセトン、ジメチルケトン、メチルエチルケトン、メチルプロピルケトン、メチルイソブチルケトン等のケトン類；メチレンクロリド、ジクロロエタン等のハロゲン化炭化水素類；Ｎ−メチルピロリドン、Ｎ−エチルピロリドン等のＮ−アルキルピロリドン；トルエン、キシレン等の芳香族類；等が挙げられる。
これらの有機溶剤は、単独で用いてもよく、２種以上併用してもよい。
【００３２】
本発明の一態様において、パラフィン分（％ＣＰ）の割合を低下させた脱ろう油を製造する観点から、有機溶剤としては、ケトン類と芳香族類との混合溶剤を用いることが好ましく、メチルエチルケトンとトルエンとの混合溶剤を用いることがより好ましい。
ケトン類と芳香族類との混合溶剤を用いる場合、当該混合溶剤中のケトン類と芳香族類の含有量比〔ケトン類／芳香族類〕としては、体積比で、好ましくは５／９５〜９５／５、より好ましくは１０／９０〜９０／１０、更に好ましくは２０／８０〜８０／２０、より更に好ましくは３０／７０〜７０／３０である。
なお、メチルエチルケトンとトルエンとの混合溶剤を用いる場合においても、両者の含有量比は上記範囲であることが好ましい。
【００３３】
本工程で調製する処理液中の有機溶剤と石油留出油との含有量比〔有機溶剤／石油留出油〕としては、質量比で、好ましくは１／１〜１５／１、より好ましくは２／１〜１０／１、更に好ましくは２．５／１〜８／１、より更に好ましくは３／１〜６／１である。
【００３４】
工程（１）において、石油留出油、ポリマー（Ａ）、及び有機溶剤を配合し、撹拌して、処理液を調製する。
なお、調製した処理液の温度としては、好ましくは５５〜８０℃、より好ましくは６０〜７８℃、更に好ましくは６５〜７５℃である。
【００３５】
＜工程（２）＞
工程（２）は、工程（１）で得た前記処理液を冷却し、ワックス分を析出させる工程である。
工程（２）における冷却後の処理液の温度としては、得られる脱ろう油の所望の流動点によって適宜設定されるが、好ましくは−４０〜０℃、より好ましくは−３０〜−５℃、更に好ましくは−２５〜−１０℃である。
工程（２）における処理液の冷却速度としては、好ましくは０．５〜５．０℃／分、より好ましくは１．０〜４．０℃／分、更に好ましくは２．０〜３．０℃／分である。
【００３６】
＜工程（３）＞
工程（３）は、工程（２）の後、前記処理液に対して濾過処理を施し、析出したワックス分を分離し、脱ろう油を得る工程である。
工程（３）での濾過処理時の処理液の温度としては、上記工程（２）での冷却後の処理液の温度と同程度であることが好ましく、具体的には、好ましくは−４０〜０℃、より好ましくは−３０〜−５℃、更に好ましくは−２５〜−１０℃である。
【００３７】
一般的に、原料油として、上述の高分子量の石油留出油を用いると、フィルター濾過性の低下が問題となる。
しかしながら、本発明の脱ろう油の製造方法においては、工程（１）の処理液の調製の際に、ポリマー（Ａ）を添加しているため、フィルター濾過性が大幅に向上し得る。
本発明の一態様において、工程（３）における濾過処理の濾過速度としては、好ましくは０．０６０ｃｍ３／（ｃｍ２・ｓ）以上、より好ましくは０．０８０ｃｍ３／（ｃｍ２・ｓ）以上、更に好ましくは０．０９５ｃｍ３／（ｃｍ２・ｓ）以上、より更に好ましくは０．１００ｃｍ３／（ｃｍ２・ｓ）以上、特に好ましくは０．１２０ｃｍ３／（ｃｍ２・ｓ）以上である。
【００３８】
また、本発明の一態様において、単位面積当たりの濾過量が、以下の量に到達するまでの時間の好適値は、下記のとおりである。
・濾過量１．８８ｃｍ３／ｃｍ２に到達するまでの時間：好ましくは３０秒未満、より好ましくは２５秒未満、更に好ましくは２０秒未満、より更に好ましくは１７秒未満、特に好ましくは１５秒未満。
・濾過量２．４５ｃｍ３／ｃｍ２に到達するまでの時間：好ましくは４５秒未満、より好ましくは４０秒未満、更に好ましくは３０秒未満、より更に好ましくは２５秒未満、特に好ましくは２０秒未満。
・濾過量３．０１ｃｍ３／ｃｍ２に到達するまでの時間：好ましくは６０秒未満、より好ましくは５０秒未満、更に好ましくは４０秒未満、より更に好ましくは３５秒未満、特に好ましくは３０秒未満。
・濾過量３．５７ｃｍ３／ｃｍ２に到達するまでの時間：好ましくは７０秒未満、より好ましくは６０秒未満、更に好ましくは５０秒未満、より更に好ましくは４５秒未満、特に好ましくは４０秒未満。
【００３９】
工程（３）の濾過処理により得られた脱ろう油の流動点としては、好ましくは−５℃以下、より好ましくは−１０℃以下、更に好ましくは−１５℃以下、より更に好ましくは−１８℃以下であり、また、通常−４０℃以上、好ましくは−３０℃以上である。
得られる脱ろう油の流動点が−５℃以下であれば、原料油である石油留出油に含まれていたワックス分が十分に除去されているといえる。
【００４０】
また、工程（３）の濾過処理により得られた脱ろう油のパラフィン分（％ＣＰ）は、好ましくは６５〜８０、より好ましくは６８〜７８、更に好ましくは７０〜７５である。
当該脱ろう油のナフテン分（％ＣＮ）は、好ましくは１８〜３３、より好ましくは２０〜３０、更に好ましくは２２〜２７である。
当該脱ろう油の芳香族分（％ＣＡ）は、好ましくは０．１〜１０、より好ましくは１．０〜８．０、更に好ましくは１．５〜４．０である。
なお、本明細書において、脱ろう油のパラフィン分（％ＣＰ）、ナフテン分（％ＣＮ）及び芳香族分（％ＣＡ）は、ＡＳＴＭ  Ｄ−３２３８環分析（ｎ−ｄ−Ｍ法）により測定された値を意味する。
【００４１】
工程（３）により得られた脱ろう油は、さらに精製処理を施してもよい。
精製処理としては、例えば、水素化異性化処理、水素化仕上げ処理、白土処理等が挙げられる。
【実施例】
【００４２】
次に、本発明を実施例により更に詳細に説明するが、本発明はこれらの例によって何ら限定されるものではない。なお、各種物性の測定法又は評価法は、下記のとおりである。
【００４３】
（１）１００℃における動粘度
ＪＩＳ  Ｋ２２８３：２０００に準拠して測定した。
（２）引火点
ＪＩＳ  Ｋ２２６５−４に準拠し、クリーブランド開放法（ＣＯＣ法）により測定した。
（３）流動点
ＪＩＳ  Ｋ２２６９：１９８７に準拠して測定した。
（４）パラフィン分（％ＣＰ）、ナフテン分（％ＣＮ）芳香族分（％ＣＡ）
ＡＳＴＭ  Ｄ−３２３８環分析（ｎ−ｄ−Ｍ法）により測定した。
【００４４】
（５）石油留出油の３級炭素の割合
測定対象となる石油留出油を重クロロホルム溶剤に溶解させた試料について、核磁気共鳴装置（ＮＭＲ装置）（ブルカー・バイオスピン社製、製品名「ＢＵＲＵＫＥＲＤＲＸ５００ＭＨｚ」）を用いて、下記の測定条件にて、１３Ｃ−ＮＭＲスペクトルを得た。
得られた１３Ｃ−ＮＭＲスペクトルの化学シフト１０〜５０ｐｐｍの範囲における全ピークの面積の合計に対する、三級炭素原子に由来するピークの面積の割合を、全炭素原子に対する「３級炭素原子の割合」とし、算出した。
（測定条件）
・共鳴周波数：１２５ＭＨｚ
・測定条件フリップアングル：３０度パルス
・パルス繰り返し時間：１０秒
・積算回数：１０００回
・化学シフトの基準：クロロホルム由来の３本のピークのうち、真ん中のピークを７７．２３ｐｐｍに設定
・観測中心：１００ｐｐｍ
・スペクトル幅：２３８ｐｐｍ
【００４５】
（６）重量平均分子量（Ｍｗ）
ゲルパーミエーションクロマトグラフィー（ＧＰＣ）法に準拠し測定し、標準ポリスチレン換算にて算出した。使用したＧＰＣ装置及びカラム、並びに、測定条件は下記のとおりである。
・ＧＰＣ装置：Waters 1515 Isocratic HPLC Pump + Waters 2414 Refractive Index Detector
・カラム：「ＴＳＫｇｅｌ  ＳｕｐｅｒＭｕｌｔｉｐｏｒｅＨＺ−Ｍ」（東ソー社製）を２本連結したもの
・カラム温度：４０℃
・溶離液：テトラヒドロフラン
・流速：０．３５ｍＬ／ｍｉｎ
・検出器：屈折率検出器
・標準試料：ポリスチレン
【００４６】
実施例１〜３、比較例１〜２、参考例１〜３
表１に示す種類の石油留出油に対して、表１に示す種類及び配合量のポリマーを添加し、さらに、表１に示す配合量のトルエン及びメチルエチルケトン（ＭＥＫ）の混合溶媒（トルエン／ＭＥＫ＝１／１（体積比））を加えて、７０℃の処理液を調製した。
そして、この調製した処理液を表１に示す温度まで冷却し、ワックス分を析出させた。
次いで、通気度１５０ｍ３／ｍ２／分の濾布を用いて、減圧度−７０ｋＰａにて、冷却後の処理液を吸引濾過し、析出したワックス分を分離し、脱ろう油を得た。
なお、この際の濾過速度及び単位面積当たりの濾過量が１．８８、２．４５、３．０１、及び３．５７（単位はいずれも「ｃｍ３／ｃｍ２」）に到達するまでの時間は表１に示すとおりであった。
【００４７】
実施例、比較例、及び参考例で使用した、表１に示す石油留出油及びポリマーの詳細は以下のとおりである。
＜石油留出油＞
・「残渣油」：原油を減圧蒸留した際に塔底に残存している残渣油を水素化精製して得られた、ワックス分を含有する残渣油。Ｍｗ＝１４４０、Ｍｗ／Ｍｎ＝１．１、１００℃動粘度＝３０ｍｍ２／ｓ、流動点＝４５℃、引火点＝３２５℃、３級炭素の割合＝２．０％。
・「５００Ｎ鉱油」：ワックス分を含有する鉱油。Ｍｗ＝８６９、Ｍｗ／Ｍｎ＝１．１、１００℃動粘度＝１０ｍｍ２／ｓ、流動点＝４０℃、引火点＝２６０℃、３級炭素の割合＝２．７％。
【００４８】
＜ポリマー＞
・「ポリマー（１）」：製品名「ＶＩＳＣＯＰＬＥＸ９シリーズ」（Ｅｖｏｎｉｋ社製）。スチレンに由来の構成単位とアルキル（メタ）アクリレートに由来の構成単位とを有する、Ｍｗ＝４０万の共重合体。
・「ポリマー（２）」：製品名「ＡＲ１０１Ｍ」（三洋化成工業株式会社製）。芳香族モノマーに由来の構成単位を有さず、アルキル（メタ）アクリレートに由来の構成単位を有する共重合体。
・「ポリマー（３）」：製品名「Ｒ１４８」（Ｉｎｆｉｎｅｕｍ社製）。芳香族モノマーに由来の構成単位を有さず、アルキル（メタ）アクリレートに由来の構成単位を有する共重合体。
【００４９】
【表１】
2019089874.tif 000002
【００５０】
なお、実施例１で得た脱ろう油について、パラフィン分（％ＣＰ）＝７１．３、ナフテン分（％ＣＮ）＝２５．８、芳香族分（％ＣＡ）＝２．９であった。
また、参考例１で得た脱ろう油について、パラフィン分（％ＣＰ）＝６９．３、ナフテン分（％ＣＮ）＝２８．３、芳香族分（％ＣＡ）＝２．４であった。
【００５１】
表１より、実施例１〜３では、原料油として、高分子量の減圧蒸留後の残渣油を用いているにも関わらず、比較例１〜２に比べて、濾過速度が速く、所定の濾過量の到達時間も短く、フィルター濾過性に優れた結果となった。また、実施例１〜３で得られた脱ろう油は、流動点が低いことから、ワックス分も十分に除去されているといえる。
なお、実施例１〜３でのフィルター濾過性は、５００Ｎ鉱油を用いた参考例１〜３と比べて、同程度以上の効果を有する結果となった。